"活性成分としてマグネシウムを含むアノード、カソード、及び電解質を含み、前記電解質が、溶媒と、立体障害性第二級アミンのハロゲン化マグネシウム塩のLiCl複合体とを含む、電気化学セル。前記立体障害性第二級アミンが、5~7個の環原子を含む置換された環状第二級アミンである、請求項1に記載の電気化学セル。前記環状第二級アミンが、第二級アミンの窒素に直接隣接する環の位置でテトラ置換される、請求項2に記載の電気化学セル。前記ハロゲン化マグネシウム塩のハロゲン化物が、F、Cl、Br及びIからなる群より選択される少なくとも1つである、請求項1に記載の電気化学セル。前記ハロゲン化物がClである、請求項4に記載の電気化学セル。エーテルがテトラヒドロフランである、請求項5に記載の電気化学セル。立体障害性環状第二級アミンが、テトラヒドロピロール、ピペリジン、ヘキサメチレンイミン、及びピペラジンからなる群より選択される少なくとも1つである、請求項2に記載の電気化学セル。前記立体障害性環状第二級アミンが、1~6個の炭素原子のアルキル基を有する2,2,6,6-テトラ-アルキルピペリジンである、請求項7に記載の電気化学セル。前記2,2,6,6-テトラ-アルキルピペリジンが2,2,6,6-テトラメチルピペリジンである、請求項8に記載の電気化学セル。前記立体障害性第二級アミンのハロゲン化マグネシウム塩のLiCl複合体が、2,2,6,6-テトラメチルピペリジニル-マグネシウムクロライド-リチウムクロライド錯体である、請求項1に記載の電気化学セル。前記溶媒が、アセタール、ケタール、スルホン、非環状エーテル、環状エーテル、グリム、ポリエーテル、及びジオキソランからなる群より選択される少なくとも1つを含む、請求項1に記載の電気化学セル。前記溶媒が少なくとも環状エーテルを含む、請求項11に記載の電気化学セル。前記環状エーテルがテトラヒドロフランである、請求項12に記載の電気化学セル。前記カソードが、マグネシウム基準で少なくとも3.2Vの電圧に対して安定である、請求項1に記載の電気化学セル。マグネシウム基準で少なくとも3.2Vの電圧に対して安定であるカソードが硫黄元素を含む、請求項14に記載の電気化学セル。請求項1に記載の電気化学セルを含むバッテリー。請求項10に記載の電気化学セルを含むバッテリー。活性成分としてマグネシウムを含むアノード、マグネシウム基準で少なくとも3.2Vの電圧に対して安定であるカソード、及び電解質を含み、前記電解質が、溶媒と、2,2,6,6-テトラメチルピペリジニル-マグネシウムクロライド-リチウムクロライド錯体とを含む、バッテリー。マグネシウム基準で少なくとも3.2Vの電圧に対して安定であるカソードが硫黄元素を含む、請求項18に記載のバッテリー。前記溶媒がテトラヒドロフランである、請求項19に記載のバッテリー。本発明の1つの目的は、性能、製造の容易さ、安全性、及びコストが好適であり、それにより市販のバッテリーにおける使用に適したマグネシウムアノードを備えた電気化学デバイスのための電解質系を提供することである。本発明の2番目の目的は、マグネシウムアノードと、安定で安全でありそして生産環境における取扱いが容易な硫黄を含むカソードを備えた電気化学デバイスのための電解質系を提供することである。本発明の3番目の目的は、非常に優れた性能、低コスト、そして安全に製造及び取扱いできるマグネシウム硫黄バッテリーを提供することである。本発明の4番目の目的は、活物質としてマグネシウムを含むアノード、及び安定で安全でありそして取扱いが容易な適合性のある高性能非水性電解質系を備えた電気化学デバイスの製造方法を提供することである。この及び他の目的は、個々に又は組み合わせにおいて本発明によって達成され、その第1の実施形態は、活性成分としてマグネシウムを含むアノード、カソード、及び電解質を含み、前記電解質が、溶媒と、立体障害性第二級アミンのハロゲン化マグネシウム塩のLiCl複合体とを含む電気化学セルを含む。本発明の好ましい実施形態では、立体障害性第二級アミンは、5~7個の環原子を含む置換された環状第二級アミンである。本発明の非常に好ましい実施形態では、立体障害性第二級アミンは、置換基のアルキル基が1~6個の炭素原子を含む2,2,6,6-テトラ-アルキルピペリジンである。具体的な実施形態では、本発明は、活性成分としてマグネシウムを含むアノード、活性成分として硫黄を含むカソード、及び溶媒と、置換基のアルキル基が1~6個の炭素原子を含む2,2,6,6-テトラ-アルキルピペリジンのハロゲン化マグネシウム塩のLiCl複合体とを含む電解質を含む電気化学セルを提供する。さらに非常に好ましい実施形態では、本発明は、活性成分としてマグネシウムを含むアノード、活性成分として硫黄を含むカソード、及び溶媒と、2,2,6,6-テトラメチルピペリジニル-マグネシウムクロライド-リチウムクロライド錯体TMPMgCl-LiClとを含む電解質を含むバッテリーを提供する。上記の段落は、一般的な導入部の目的で提供されたので、以下の請求項の範囲を限定することを意図していない。間もなく、好ましい実施形態は、更なる利点と一緒に、添付図面と併用される以下の詳細な説明を参照することによって十分に理解される。発明者らは、首尾よくマグネシウム硫黄バッテリー又は電気化学デバイスを調製するのに、金属マグネシウムの還元に安定であり、且つ、硫黄に対して求核的な反応性ではない有効なマグネシウムイオン輸送電解質系が必要であると認識した。マグネシウムの還元に対する安定性は、マグネシウムイオンの透過を阻害するマグネシウム表面の保護膜の形成を予防することが必要である。さらに、商業的に実施可能にするために、デバイスは、グリニャール化学反応に基づく従来のMg電解質系と比較して、安全性、安定性、及び生産環境における取扱いの容易さが顕著に改善された電解質を備えていなければならない。よって、発明者らは、特開2004-265675号公報に記載のビストリフルオロメチルスルホニルマグネシウムクロライドのボルタンメトリー的挙動を研究し、そして、この材料がマグネシウムに適合できず、マグネシウムによって実際に還元されるのがわかった。この挙動は、図1に示されている。先に述べた要件を認識して、発明者らは、可能性のある好適な電解質系を捜し求め、そして、関連米国特許第12/758,343号のマグネシウムイオンの輸送のための電解質系の成分向けの非求核性塩基を含む窒素のマグネシウム塩を記載した。ヘキサメチルジシラジドマグネシウムクロライドは、可逆的にMgを析出させ、そして溶解するのが知られている。Liebenowらは、有機マグネシウムハライドとアミドマグネシウムハライドの溶液から電着したマグネシウムの高い再酸化効率が記載されている。N-メチルアニリルマグネシウムブロミド、ピリルマグネシウムブロミド、及びビストリメチルシリルマグネシウムクロライドヘキサメチルジシラジドマグネシウムクロライドに関するTHF中の伝導率データが、ビストリメチルシリルマグネシウムクロライドのサイクリックボルタモグラムと共に報告された。しかしながら、それは、ビストリメチルシリルマグネシウムクロライドから析出したマグネシウムの完全な再酸化を達成できず、数パーセントの電気化学的に活性なマグネシウムがサイクルごとに失われたと報告された。本発明者らは、THF溶液中で従来のフェニルマグネシウムクロライド/AlCl3電解質と比較して、ビストリメチルシリルイミドマグネシウムクロライドの電解質挙動を研究した。サイクリックボルタンメトリーデータの分析は、Mg析出/溶解のクーロン効率CEが3つの異なった走査速度5、25、及び100mV/秒が100であることを示した。ヘキサメチルジシラジドマグネシウムクロライドHMDSMCが、従来のMg電解質と比較してより高いMg析出過電位と低い電流密度を有していた。図2は、HMDSMCのMg析出過電位が-0.40Vである一方で、従来システムの過電位が-0.33Vであることを示している。意外なことに、発明者らは、塩化アルミニウムをHMDSMCに組み合わせたときに、系の性能が顕著に改善されたことを発見した。図2に示すように、HMDSMCへのAlCl3の添加が、-0.40から-0.29VへのMg析出過電位の低下をもたらし、それにより、従来システムの-0.33の値に匹敵するようになった。よって、HMDSMC/AlCl3電解質は、HMDSMC又はPhMgClAlCl3系と比較して、より高い電流密度と低い過電位を示した。発明者らは、HMDSMC/AlCl3電解質は、実用的なバッテリー系で適合させるとおそらくより高いバッテリー電圧をもたらし、そのため、より高いエネルギー密度をもたらすだろうという結論に至った。関連する第二級アミンを含む電解質系の更なる研究により、発明者らは、添付に請求項に記載の、そして以下の本発明を発見した。驚いたことに、発明者らは、その他のバルクの、非求核性化合物がMg/S電気化学セルの電解質系に好適である可能性があることを見出した。例えば、図3に記載のとおり、300mV超の過電位を有するMg2Cl3-6THF[AlCl3HMDS]と比較して、TMPMgCl-LiClのMg析出過電位が約200mVである。こうした低い過電位は、TMPMgCl-LiClベースの電解質系を含む電気化学デバイスの性能を強化するのに貢献し得る。そのため、第1の実施形態では、本発明は、活性成分としてマグネシウムを含むアノード、カソード、及び電解質を含み、前記電解質が、溶媒と、立体障害性第二級アミンのハロゲン化マグネシウム塩のLiCl複合体とを含む電気化学セルを提供する。本発明の好ましい実施形態では、立体障害性第二級アミンは、5~7個の環原子を含む置換された環状第二級アミンである。本発明の非常に好ましい実施形態では、立体障害性第二級アミンは、置換基のアルキル基が1~6個の炭素原子を含む2,2,6,6-テトラ-アルキルピペリジンである。具体的な実施形態では、本発明は、活性成分としてマグネシウムを含むアノード、活性成分として硫黄を含むカソード、及び溶媒と、置換基のアルキル基が1~6個の炭素原子を含む2,2,6,6-テトラ-アルキルピペリジンのハロゲン化マグネシウム塩のLiCl複合体とを含む電解質を含む電気化学セルを提供する。さらに非常に好ましい実施形態では、本発明は、活性成分としてマグネシウムを含むアノード、活性成分として硫黄を含むカソード、及び溶媒と、2,2,6,6-テトラメチルピペリジニル-マグネシウムクロライド-リチウムクロライド錯体TMPMgCl-LiClとを含む電解質を含むバッテリーを提供する。本発明による正極活物質の例としては、硫黄、MnO2、及び式MgxMo6Tn{式中、xは、0~4の数であり、Tは、硫黄、セレニウム、又はテルルであり、そして、nは8である。}を持つシェブレル化合物を挙げることができる。MnO2カソードは、当技術分野で知られており、例えば、特開2007-233134号公報に記載されている。式MgxMo6Tn{式中、xは、0~4の数であり、Tは、硫黄、セレニウム又はテルルである}を持つシェブレル化合物が、NATURE407October122000724726に記載されている。活性成分として硫黄を含むカソードが、当技術分野で知られており、例えば、米国特許第6,733,924号、同第7,029,796号、及び米国特許出願公開第2009/0226809号に記載されている。重要なことに、硫黄はこうしたカソード活性物質材料なので、そのため、本発明はカソードの活性成分として硫黄を含む電気化学デバイスの構築を可能にした。同時に、本発明の電解質系は、活性成分としてマグネシウムを含むアノードを伴ったMgイオン性電解質として従来のシステムと同じである。従って、実用的なMg/S電気化学デバイスが、本発明に従って構築することができる。そのため、本発明は、マグネシウムを含むアノード、マグネシウム基準に関連して少なくとも3.2Vの電圧に安定なカソード、及び溶媒と、立体障害性第二級アミンのハロゲン化マグネシウム塩を含む電解質を備えた電気化学デバイスを提供する。好ましくは、立体障害性第二級アミンは、5~7個の環原子を持つ置換された環状第二級アミンである。最も好ましくは、環状第二級アミンは、第二級アミンの窒素に直接隣接する環の位置でテトラ置換される、すなわち、それぞれの隣接炭素が二級窒素へのアプローチに対して立体障害をもたらす2個の置換基に結合している。好ましくは、置換基は、互いに独立した1~6個の炭素原子を持つアルキル基である。最も好ましくは置換基は、メチル又はエチル基である。コストと利用可能性の点で、テトラメチル置換された構築物が好まれる。環状第二級アミンは、置換されたピロリジン、置換されたピペリジン、置換されたピペラジン又は置換されたヘキサメチレンイミンであり得る。ハロゲン化物は、F、Cl、Br又はI、好ましくはCl、Br、そして最も好ましくはClであり得る。利用可能性、コスト、及び取扱いの容易さを考慮して、マグネシウムクロライドが最も好まれる。エーテル溶媒は、安全性と取扱いの容易さを考慮して、テトラヒドロフラン、エチレングリコールジメチルエーテル、及びビス2-メトキシエチルエーテルのうちの1若しくは複数であり得る。テトラヒドロフランは最も好まれ得るが、他の反応要件は異なった物理的性質を有するエーテルの必要性を決定することもある。活性成分としてマグネシウムを含むアノードは、本発明による電気化学デバイスに好適である、当業者に知られているあらゆる形態のものであり得る。特に好ましい実施形態において、本発明は、活性成分として硫黄を含むカソード、活性成分としてマグネシウムを含むアノード、及び溶媒と、立体障害性第二級アミンのハロゲン化マグネシウム塩のLiCl複合体を含む電解質系を備えた電気化学デバイスを提供する。立体障害性第二級アミンは、5~7個の環原子を含む置換された環状第二級アミンであり得、そしてそれは、第二級アミンの窒素に直接隣接する環の位置でテトラ置換を受ける。立体障害性環状第二級アミンは、テトラヒドロピロール、ピペリジン、ヘキサメチレンイミン、及びピペラジンからなる群より選択される少なくとも1つである。好ましくは、立体障害性環状第二級アミンは、1~6個の炭素原子のアルキル基を持つ2,2,6,6-テトラ-アルキルピペリジンであり、そして最も好ましい2,2,6,6-テトラ-アルキルピペリジンは、2,2,6,6-テトラメチルピペリジンである。最も特に好ましい実施形態において、本発明は、活性成分として硫黄を含むカソード、活性成分としてマグネシウムを含むアノード、及び溶媒と、2,2,6,6-テトラメチルピペリジンのハロゲン化マグネシウム塩のLiCl複合体を含む電解質系を備えた電気化学デバイスを提供する。溶媒は、安全性と取扱いの容易さを考慮して、テトラヒドロフラン、エチレングリコールジメチルエーテル、及びビス2-メトキシエチルエーテルのうちの1若しくは複数であり得る。テトラヒドロフランが最も好ましい。塩化物が好ましいハロゲン化物であり得る。本発明による電気化学デバイスは、従来から知られている方法によって組立てられ得る。一般に、その方法には、マグネシウムを含むアノードと、マグネシウム基準で少なくとも3.2Vの電圧に対して安定なカソードを、外部の電気伝導性構造物を介して接続すること、そしてアノードとカソードを、溶媒と立体障害性第二級アミンのハロゲン化マグネシウム塩のLiCl複合体を含む電解質と接触させること、が含まれ得る。本願発明を一般的に記載してきたが、例示だけの目的で本明細書中に提供し、別段の記載がない限り、制限することを意図しない特定の具体的な実施例を参照することによって、更なる理解を得ることができる。当業者は、バッテリーとして本発明のデバイスの有用性、並びに本明細書中に記載した電解質系の一般的な有用性を認識する。[実施例1]グローブボックス内で、THF中のヘキサメチルジサラジドdisalazideマグネシウムクロライドの1.27M溶液1.574mlを、スクリューキャップ付きバイアル内の1.426mlの乾燥THFに加えた。得られた混合物を、素早く撹拌した。次いで、その溶液を、数分間静置し、そして静置後に、THF中の0.5MAlCl30.5eq2mlを加えた。この混合物を48時間撹拌した。[実施例2]グローブボックス内で、THF中のビスヘキサメチルジサラジドマグネシウムの1.27M溶液3.17mlを、スクリューキャップ付きバイアル内の1.426mlの乾燥THFに加えた。得られた混合物を、素早く撹拌した。次いで、その溶液を、数分間静置し、そして静置後に、THF中の0.5MAlCl30.5eq2mlを加えた。この混合物を48時間撹拌した。[実施例3]以下のTHF溶液を調製した:0.40MのPhMgCl/0.2MのAlCl30.40MのCH33Si2NMgCl0.40MのCH33Si2NMgCl/0.2MのAlCl3それぞれの溶液のサイクリックボルタモグラムを、作業電極としてPtディスク;基準電極としてMg線、及び対電極としてMgリボンを利用して、25mV/秒の走査速度にて取得した。3つのサイクリックボルタモグラムを、図2に示す。請求項に記載の電解質の組み合わせは、従来のグリニャール電解質に対して性能において匹敵している。[実施例4]TMPMgCl-LiCl2,2,6,6-テトラメチルピペリジニルマグネシウムクロライド-塩化リチウム複合体溶液の1M溶液を、Sigma-Aldrichから購入し、そしてそれを、電気化学測定に直接使用した。サイクリックボルタモグラムを図3に示す。"